(57)【特許請求の範囲】
【請求項１】
ポリビニルアルコール系フィルムに、染色工程、延伸工程および架橋工程を少なくとも施す偏光子の製造方法において、
ポリビニルアルコール系フィルムは、原反幅が２３００ｍｍ以上４０００ｍｍ以下であり、
染色工程の前に、洗浄工程（１）を有し、当該洗浄工程（１）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が１．２〜２．９倍の範囲で延伸しながら洗浄を行い、
かつ、第１ガイドロールは洗浄浴外に設置され、第２ガイドロールは洗浄浴中に設置され、かつ第１ガイドロールと第２ガイドロールとの間においてフィルムが洗浄浴に浸漬されているパスライン長（ｂ）は５０ｃｍ以上１０ｍ以下に調整されており、かつ、
少なくとも第２ガイドロールは、面長が２３００ｍｍ以上前記原反幅の１．５倍以下のエキスパンダーロールを用いることを特徴とする偏光子の製造方法。
【請求項２】
第１ガイドロールの最下面と、洗浄浴の液面の距離（ｃ）が０．１〜３０ｃｍであることを特徴とする請求項１記載の偏光子の製造方法。
【請求項３】
延伸倍率が、１．３〜２．６倍であることを特徴とする請求項１または２に記載の偏光子の製造方法。
【請求項４】
洗浄浴の温度が２０〜４５℃であることを特徴とする請求項１〜３のいずれかに記載の偏光子の製造方法。
【請求項５】
第２ガイドロールと第２ピンチロールの間に、さらに少なくとも１つの第３ガイドロールを有し、フィルムは、当該第３ガイドロールにより、第２ピンチロールに導かれていることを特徴とする請求項１〜４のいずれかに記載の偏光子の製造方法。
【請求項６】
洗浄工程（１）は、膨潤工程を兼ねていることを特徴とする請求項１〜５のいずれかに記載の偏光子の製造方法。
【請求項７】
染色工程の後に、洗浄工程（２）を有し、当該洗浄工程（２）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が０．９９５〜１．２倍の範囲で延伸しながら洗浄を行い、
かつ、第１ガイドロールと第２ガイドロールは、いずれも洗浄浴中に設置され、かつ第１ガイドロールと第２ガイドロールとの間のフィルムのパスライン長（ａ）は５０ｃｍ以上１０ｍ以下に調整されており、かつ、
少なくとも第２ガイドロールは、面長が１５００ｍｍ以上４０００ｍｍ以下のエキスパンダーロールを用いることを特徴とする請求項１〜６のいずれかに記載の偏光子の製造方法。
【請求項８】
染色工程の後に、洗浄工程（２）を有し、当該洗浄工程（２）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が０．９９５〜１．２倍の範囲で延伸しながら洗浄を行い、
かつ、第１ガイドロールは洗浄浴外に設置され、第２ガイドロールは洗浄浴中に設置されており、かつ第１ガイドロールと第２ガイドロールとの間においてフィルムが洗浄浴に浸漬されているパスライン長（ｂ）は５０ｃｍ以上１０ｍ以下に調整されており、かつ、
少なくとも第２ガイドロールは、面長が１５００ｍｍ以上４０００ｍｍ以下のエキスパンダーロールを用いることを特徴とする請求項１〜６のいずれかに記載の偏光子の製造方法。
【請求項９】
第１ガイドロールの最下面と、洗浄浴の液面の高さの距離（ｃ）が０．１〜３０ｃｍであることを特徴とする請求項８記載の偏光子の製造方法。
【請求項１０】
洗浄浴の温度が２０〜４０℃であることを特徴とする請求項７〜９のいずれかに記載の偏光子の製造方法。
【請求項１１】
第２ガイドロールと第２ピンチロールの間に、さらに少なくとも１つの第３ガイドロールを有し、フィルムは、当該第３ガイドロールにより、第２ピンチロールに導かれていることを特徴とする請求項７〜１０のいずれかに記載の偏光子の製造方法。
【請求項１２】
洗浄工程（２）は、染色工程、延伸工程および架橋工程の各工程を全て施した後に施されることを特徴とする請求項７〜１１のいずれかに記載の偏光子の製造方法。
【請求項１３】
洗浄工程（２）に用いる洗浄浴は、ヨウ化化合物を含有する水溶液であることを特徴とする請求項７〜１２のいずれかに記載の偏光子の製造方法。
【請求項１４】
請求項１に記載の偏光子の製造方法における洗浄工程（１）に用いられる洗浄槽を有する洗浄装置であって、
洗浄槽の両側に第１ピンチロールと第２ピンチロールを有し、第１ピンチロールと第２ピンチロールはそれぞれ対向するガイドロールを有し、
第１ピンチロールと第２ピンチロールの間には、第１ガイドロールは洗浄浴外に位置し、第２ガイドロールは洗浄浴中に位置し、かつ、第１ガイドロールと第２ガイドロールは、それらの間を通過させるフィルムについて、第２ガイドロールと洗浄浴の液面とのパスライン長（ｂ）が５０ｃｍ以上１０ｍ以下になるように設置されており、かつ、
少なくとも第２ガイドロールは、面長が２３００ｍｍ以上前記原反幅の１．５倍以下のエキスパンダーロールであることを特徴とする洗浄装置。
【請求項１５】
第１ガイドロールは、その最下面と、洗浄浴の液面の距離（ｃ）が０．１〜３０ｃｍになる位置に設置されていることを特徴とする請求項１４記載の洗浄装置。
【請求項１６】
第２ガイドロールと第２ピンチロールの間に、さらに少なくとも１つの第３ガイドロールが設置されていることを特徴とする請求項１４または１５に記載の洗浄装置。
【請求項１７】
請求項１４〜１６のいずれか１項に記載の洗浄装置とともに、染色工程の後に設けられる洗浄工程（２）に用いられる洗浄槽を有する洗浄装置を有する洗浄システムであって、
洗浄工程（２）用の洗浄槽を有する洗浄装置は、洗浄槽の両側に第１ピンチロールと第２ピンチロールを有し、第１ピンチロールと第２ピンチロールはそれぞれ対向するガイドロールを有し、かつ、
第１ピンチロールと第２ピンチロールの間に、第１ガイドロールと第２ガイドロールが洗浄浴中に位置し、かつ、第１ガイドロールと第２ガイドロールは、それらの間を通過させるフィルムのパスライン長（ａ）が５０ｃｍ以上１０ｍ以下になるように設置されており、
かつ、少なくとも第２ガイドロールは、面長が１５００ｍｍ以上４０００ｍｍ以下のエキスパンダーロールであることを特徴とする洗浄装置システム。
【請求項１８】
請求項１４〜１６のいずれか１項に記載の洗浄装置とともに、染色工程の後に設けられる洗浄工程（２）に用いられる洗浄槽を有する洗浄装置を有する洗浄システムであって、
洗浄工程（２）用の洗浄槽を有する洗浄装置は、洗浄槽の両側に第１ピンチロールと第２ピンチロールを有し、第１ピンチロールと第２ピンチロールはそれぞれ対向するガイドロールを有し、かつ、
第１ピンチロールと第２ピンチロールの間に、第１ガイドロールは洗浄浴外に位置し、第２ガイドロールは洗浄浴中に位置し、かつ、第１ガイドロールと第２ガイドロールは、それらの間を通過させるフィルムについて、第２ガイドロールと洗浄浴の液面とのパスライン長（ｂ）が５０ｃｍ以上１０ｍ以下になるように設置されており、
かつ、少なくとも第２ガイドロールは、面長が１５００ｍｍ以上４０００ｍｍ以下のエキスパンダーロールであることを特徴とする洗浄装置システム。
【請求項１９】
第１ガイドロールは、その最下面と、洗浄浴の液面の距離（ｃ）が０．１〜３０ｃｍになる位置に設置されていることを特徴とする請求項１８記載の洗浄装置システム。
【請求項２０】
第２ガイドロールと第２ピンチロールの間には、さらに少なくとも１つの第３ガイドロールが設置されていることを特徴とする請求項１７〜１９のいずれかに記載の洗浄装置システム。
【発明の詳細な説明】
【技術分野】
【０００１】
本発明は、偏光子の製造方法および当該製造方法により得られた偏光子に関する。また本発明は当該偏光子を用いた偏光板、光学フィルム、さらには当該偏光板、光学フィルムを用いた液晶表示装置、有機ＥＬ表示装置、ＰＤＰ等の画像表示装置に関する。さらには、偏光子の製造方法における洗浄工程に用いられる洗浄槽を有する洗浄装置、さらには、洗浄装置を組み合わせた洗浄システムに関する。
【背景技術】
【０００２】
液晶表示装置（ＬＣＤ）は、パソコン、ＴＶ、モニター、携帯電話、ＰＤＡ等に使用されている。従来、液晶表示装置等に用いる偏光子としては高透過率と高偏光度を兼ね備えていることから、染色処理されたポリビニルアルコール系フィルムが用いられている。当該偏光子は、ポリビニルアルコール系フィルムを、浴中にて、膨潤、染色、架橋、延伸することにより製造される。また前記偏光子は、通常、その片面または両面にトリアセチルセルロース等の保護フィルムが接着剤を用いて貼合された偏光板として用いられている。
【０００３】
近年では、ＬＣＤの大型化に伴いそれに使用される偏光板のサイズも大型化している。ＬＣＤのサイズの大型化は著しく６５インチのサイズの製品化も実施されている。また展示会では、８０インチサイズのものも作られており、今後は６５インチ以上のＬＣＤの販売も予想される。これらＬＣＤの大型化に伴い、それに使用する偏光子の特性向上、品質向上、生産効率の向上等のために、その製造装置も大型化している。また、液晶パネルの大型化や液晶パネルの高輝度化、高品位化に伴い、偏光子には、高透過率、高偏光度等の光学特性の他に、染色の均一性が求められている。
【０００４】
偏光子を、ポリビニルアルコール系フィルムを湿式延伸して製造する場合には、偏光子の製造工程は、ポリビニルアルコール系フィルムの膨潤工程、染色工程、架橋工程、延伸工程に大きく分けられる。実際には、延伸工程に関しては、膨潤工程、染色工程、架橋工程のどの工程においても同時に延伸していることが多く、延伸工程と他の各工程とを区分することができない場合が多い。また、膨潤工程、染色工程、架橋工程の前後には、それぞれ洗浄浴を設けて洗浄工程を施す場合がある。さらに、架橋工程後には、品質を安定させる為に、ヨウ化化合物水溶液による洗浄工程を設けることがある。
【０００５】
しかしながら、偏光子の製造装置が大型化すると、各種問題が発生する。例えば、偏光子の製造にあたり、ポリビニルアルコール系フィルムを湿式延伸工程において、ポリビニルアルコール系フィルムを延伸浴中で搬送または延伸する際に、ポリビニルアルコール系フィルムが流れ方向に折れ重なり（フィルム折れ）が発生する。特に、延伸浴中のガイドロール通過時や延伸浴の両側間にあるピンチロールの通過時には、フィルム折れの部分がロールに押し付けられて、その重なり部に、フィルム折れの型が付いて、その部分に直線のスジ状の折れ跡が残ったり、その部分が直線上に染色のスジとして現れたり、さらには、ポリビニルアルコール系フィルムが折れ重なった状態になったまま偏光子になって、その部分が不良（欠点）となる問題が発生する。
【０００６】
ポリビニルアルコール系フィルムのフィルム折れは、フィルム幅が１ｍ程度のものではあまり発生しないが、フィルム幅が広くなるほど発生しやすくなる。特にフィルム幅が２．５ｍを超えると発生しやすくなり、３ｍ幅を超えるとその発生頻度は高くなり、製品歩留まりを落とす原因となる。また、延伸浴の長さが長くなるほど、フィルムの折れの発生頻度は高くなる。
【０００７】
前記フィルム折れは、偏光子の製造工程において、最初にポリビニルアルコール系フィルムを水溶液中に入れる洗浄工程または膨潤工程において発生し易い。
【０００８】
ポリビニルアルコール系フィルムの延伸浴中およびガイドロールでの折れ重なりを改善する方法としては、延伸浴の温度を低くして、ポリビニルアルコール系フィルムの膨潤量を小さくしたり、延伸浴での延伸倍率を大きくしたりすることで幅収縮させることで改善することができる。例えば、膨潤工程において、ポリビニルアルコール系フィルムに３倍程度の延伸を施すと、フィルム折れはかなり改善することができる。一方、延伸倍率を小さくするとフィルム折れの発生頻度がかなり多くなる。一般的に、偏光子の光学特性を良くするためには、膨潤工程でのポリビニルアルコール系フィルムの延伸倍率は小さく設定される。そのため、最初にポリビニルアルコール系フィルムを水溶液中に入れる洗浄工程または膨潤工程では、延伸倍率が小さくてもポリビニルアルコール系フィルムのフィルム折れや折れ重なりが発生しない方法が求められている。特に、フィルム折れは、液晶表示装置の大型化に伴って、偏光板のサイズも大型化し、偏光板に用いる偏光子の製造装置も大型化しているため、この問題は大きな問題となっている。
【０００９】
例えば、２０％膨張する１ｍ幅のポリビニルアルコール系フィルムを、膨潤浴において１．２倍延伸で膨潤させると、前記フィルムは、第１ピンチロールを通過し、膨潤浴中に入り、第１ガイドロール、第２ガイドロールを通過して、第２ピンチロールを出るまでに、幅方向に２０ｃｍ広がって１．２ｍとなる。つまり、前記フィルムの両端は、左右１０ｃｍずつ広がる必要がある。第１ガイドロールにおいて、前記フィルムの幅は１ｍであるが、第２ガイドロールを経て膨潤浴から出るときには１．２ｍになっていなければ、フィルム折れが発生することになる。偏光子の製造では、通常、延伸倍率を１．２倍より高くして幅収縮をさせることにより、フィルム折れが入らないようにしている。しかし、偏光子の大型化が要求され、フィルム幅３ｍ以上のものを使用すると、２０％の膨張で、幅方向に６０ｃｍ（左右３０ｃｍ）に膨張して広がるため、フィルム折れが生じやすく、ポリビニルアルコール系フィルムにフィルム折れが生じないようにすることは、フィルム幅１ｍのものを使用するときよりも困難である。それを改善するためには、フィルム幅１ｍのポリビニルアルコール系フィルムの場合よりも延伸倍率を高くして幅収縮をさせる必要がある。しかし、膨潤浴での延伸倍率を高くすると、得られる偏光子の幅が狭くなるため延伸倍率を高くすることは好ましくなく、さらに膨潤浴での延伸倍率を高くすると光学特性（透過率と偏光度の関係）が悪くなる。また、膨潤浴で延伸倍率を低くした時の方が、延伸倍率を高くしたときよりも光学特性（同透過率において偏光度が高こと）が良好になる傾向があることからも、延伸倍率を高くし難い。
【００１０】
前記問題に対して、膨潤工程において、その洗浄浴に適用するガイドロールとして、エキスパンダーロールやベンドロールを用いることが提案されている（特許文献１，２，３）。ガイドロールとして、エキスパンダーロール等を用いることで、前記問題をある程度は改善することができるものの、その改善効果は十分ではなかった。
【特許文献１】特開２００４‐２０６３５号公報
【特許文献２】特開２００５‐８４５０５号公報
【特許文献３】特開２００５‐２２７６５０号公報
【発明の開示】
【発明が解決しようとする課題】
【００１１】
本発明は、フィルム折れの問題を生じることなく、ポリビニルアルコール系フィルムから、光学特性の良好な偏光子を製造する方法を提供することを目的とする。
【００１２】
また本発明は、当該製造方法によって得られた偏光子を提供すること、当該偏光子を用いた偏光板、光学フィルムを提供することを目的とする。さらに本発明は、当該偏光板、光学フィルムを用いた画像表示装置を提供することを目的とする。
【００１３】
さらに本発明は、前記偏光子の製造方法に用いる洗浄装置または洗浄装置システムを提供することを目的とする。
【課題を解決するための手段】
【００１４】
本発明者らは、前記課題を解決すべく鋭意検討を重ねた結果、以下に示す偏光子の製造方法等により前記目的を達成できることを見出し、本発明を完成するに至った。
【００１５】
すなわち本発明は、ポリビニルアルコール系フィルムに、染色工程、延伸工程および架橋工程を少なくとも施す偏光子の製造方法において、
ポリビニルアルコール系フィルムは、原反幅が２３００ｍｍ以上であり、
染色工程の前に、洗浄工程（１）を有し、
当該洗浄工程（１）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が１．２〜２．９倍の範囲で延伸しながら洗浄を行い、
かつ、第１ガイドロールと第２ガイドロールは、いずれも洗浄浴中に設置され、かつ第１ガイドロールと第２ガイドロールとの間のフィルムのパスライン長（ａ）は５０ｃｍ以上に調整されており、かつ、
少なくとも第２ガイドロールは、面長２３００ｍｍ以上のエキスパンダーロールを用いることを特徴とする偏光子の製造方法、に関する。
【００１６】
また本発明は、ポリビニルアルコール系フィルムに、染色工程、延伸工程および架橋工程を少なくとも施す偏光子の製造方法において、
ポリビニルアルコール系フィルムは、原反幅が２３００ｍｍ以上であり、
染色工程の前に、洗浄工程（１）を有し、
当該洗浄工程（１）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が１．２〜２．９倍の範囲で延伸しながら洗浄を行い、
かつ、第１ガイドロールは洗浄浴外に設置され、第２ガイドロールは洗浄浴中に設置され、かつ第１ガイドロールと第２ガイドロールとの間においてフィルムが洗浄浴に浸漬されているパスライン長（ｂ）は５０ｃｍ以上に調整されており、かつ、
少なくとも第２ガイドロールは、面長２３００ｍｍ以上のエキスパンダーロールを用いることを特徴とする偏光子の製造方法、に関する。
【００１７】
前記偏光子の製造方法において、洗浄浴外に設置された第１ガイドロールは、その最下面と、洗浄浴の液面の距離（ｃ）が０．１〜３０ｃｍであることが好ましい。
【００１８】
前記偏光子の製造方法において、延伸倍率が、１．３〜２．６倍であることが好ましい。
【００１９】
前記偏光子の製造方法において、洗浄浴の温度が２０〜４５℃であることが好ましい。
【００２０】
前記偏光子の製造方法において、第２ガイドロールと第２ピンチロールの間に、さらに少なくとも１つの第３ガイドロールを設けて、フィルムを、当該第３ガイドロールにより、第２ピンチロールに導くことができる。
【００２１】
前記偏光子の製造方法において、洗浄工程（１）は、膨潤工程を兼ねることができる。
【００２２】
前記洗浄工程（１）を有する偏光子の製造方法は、さらに、染色工程の後に、洗浄工程（２）を有し、
当該洗浄工程（２）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が０．９９５〜１．２倍の範囲で延伸しながら洗浄を行い、
かつ、第１ガイドロールと第２ガイドロールは、いずれも洗浄浴中に設置され、かつ第１ガイドロールと第２ガイドロールとの間のフィルムのパスライン長（ａ）は５０ｃｍ以上に調整されており、かつ、
少なくとも第２ガイドロールは、面長１５００ｍｍ以上のエキスパンダーロールを用いることが好ましい。
【００２３】
前記洗浄工程（１）を有する偏光子の製造方法は、さらに、染色工程の後に、洗浄工程（２）を有し、
当該洗浄工程（２）では、第１ピンチロールから搬送されるフィルムは、少なくとも第１および第２ガイドロールを通過させて、洗浄浴に浸漬するとともに、第２ピンチロールに導いて、第１ピンチロールと第２ピンチロールの周速差を利用して、延伸倍率が０．９９５〜１．２倍の範囲で延伸しながら洗浄を行い、
かつ、第１ガイドロールは洗浄浴外に設置され、第２ガイドロールは洗浄浴中に設置されており、かつ第１ガイドロールと第２ガイドロールとの間においてフィルムが洗浄浴に浸漬されているパスライン長（ｂ）は５０ｃｍ以上に調整されており、かつ、
少なくとも第２ガイドロールは、面長１５００ｍｍ以上のエキスパンダーロールを用いることが好ましい。
【００２４】
前記偏光子の製造方法における洗浄工程（２）は、洗浄浴外に設置された第１ガイドロールは、その最下面と、洗浄浴の液面の高さの距離（ｃ）が０．１〜３０ｃｍであることが好ましい。
【００２５】
前記偏光子の製造方法における洗浄工程（２）は、洗浄浴の温度が２０〜４０℃であることが好ましい。
【００２６】
前記偏光子の製造方法における洗浄工程（２）は、第２ガイドロールと第２ピンチロールの間に、さらに少なくとも１つの第３ガイドロールを設けて、フィルムを、当該第３ガイドロールにより、第２ピンチロールに導くことができる。
【００２７】
前記偏光子の製造方法における洗浄工程（２）は、染色工程、延伸工程および架橋工程の各工程を全て施した後に施すことが好ましい。
【００２８】
前記偏光子の製造方法における洗浄工程（２）に用いる洗浄浴は、ヨウ化化合物を含有する水溶液であることが好ましい。
【００２９】
また本発明は、前記製造方法により得られた偏光子、に関する。
【００３０】
また本発明は、前記偏光子の少なくとも片面に、透明保護層を設けた偏光板、に関する。
【００３１】
また本発明は、前記偏光子または前記偏光板が、少なくとも１枚積層されていることを特徴とする光学フィルム、に関する。
【００３２】
また本発明は、前記偏光子、前記偏光板または前記光学フィルムを少なくとも１枚用いた画像表示装置。
【００３３】
また本発明は、染色工程、延伸工程および架橋工程を少なくとも施す偏光子の製造方法における、染色工程の前に設けられる洗浄工程（１）用の洗浄槽を有する洗浄装置であって、
洗浄槽の両側に第１ピンチロールと第２ピンチロールを有し、第１ピンチロールと第２ピンチロールはそれぞれ対向するガイドロールを有し、
第１ピンチロールと第２ピンチロールの間には、第１ガイドロールと第２ガイドロールが洗浄浴中に位置し、かつ、第１ガイドロールと第２ガイドロールは、それらの間を通過させるフィルムのパスライン長（ａ）が５０ｃｍ以上になるように設置されており、かつ、
少なくとも第２ガイドロールは、面長２３００ｍｍ以上のエキスパンダーロールであることを特徴とする洗浄装置、に関する。
【００３４】
また本発明は、染色工程、延伸工程および架橋工程を少なくとも施す偏光子の製造方法において、染色工程の前に設けられる洗浄工程（１）用の洗浄槽を有する洗浄装置であって、
洗浄槽の両側に第１ピンチロールと第２ピンチロールを有し、第１ピンチロールと第２ピンチロールはそれぞれ対向するガイドロールを有し、
第１ピンチロールと第２ピンチロールの間には、第１ガイドロールは洗浄浴外に位置し、第２ガイドロールは洗浄浴中に位置し、かつ、第１ガイドロールと第２ガイドロールは、それらの間を通過させるフィルムについて、第２ガイドロールと洗浄浴の液面とのパスライン長（ｂ）が５０ｃｍ以上になるように設置されており、かつ、
少なくとも第２ガイドロールは、面長２３００ｍｍ以上のエキスパンダーロールであることを特徴とする洗浄装置、に関する。
【００３５】
前記洗浄装置において、洗浄浴外に位置する第１ガイドロールは、その最下面と、洗浄浴の液面の距離（ｃ）が０．１〜３０ｃｍになる位置に設置されていることが好ましい。
【００３６】
前記洗浄装置において、第２ガイドロールと第２ピンチロールの間に、さらに少なくとも１つの第３ガイドロールを設置することができる。
【００３７】
前記洗浄工程（１）用の洗浄槽を有する洗浄装置は、これとともに、染色工程の後に設けられる洗浄工程（２）用の洗浄槽を有する洗浄装置を有する洗浄システムとすることができ、
洗浄工程（２）用の洗浄槽を有する洗浄装置は、
洗浄槽の両側に第１ピンチロールと第２ピンチロールを有し、第１ピンチロールと第２ピンチロールはそれぞれ対向するガイドロールを有し、かつ、
第１ピンチロールと第２ピンチロールの間に、第１ガイドロールと第２ガイドロールが洗浄浴中に位置し、かつ、第１ガイドロールと第２ガイドロールは、それらの間を通過させるフィルムのパスライン長（ａ）が５０ｃｍ以上になるように設置されており、
かつ、少なくとも第２ガイドロールは、面長１５００ｍｍ以上のエキスパンダーロールであるものを用いることができる。
【００３８】
また前記洗浄工程（１）用の洗浄槽を有する洗浄装置は、これとともに、染色工程の後に設けられる洗浄工程（２）用の洗浄槽を有する洗浄装置を有する洗浄システムとすることができ、
洗浄工程（２）用の洗浄槽を有する洗浄装置は、
洗浄槽の両側に第１ピンチロールと第２ピンチロールを有し、第１ピンチロールと第２ピンチロールはそれぞれ対向するガイドロールを有し、かつ、
第１ピンチロールと第２ピンチロールの間に、第１ガイドロールは洗浄浴外に位置し、第２ガイドロールは洗浄浴中に位置し、かつ、第１ガイドロールと第２ガイドロールは、それらの間を通過させるフィルムについて、第２ガイドロールと洗浄浴の液面とのパスライン長（ｂ）が５０ｃｍ以上になるように設置されており、
かつ、少なくとも第２ガイドロールは、面長１５００ｍｍ以上のエキスパンダーロールであるものを用いることができる。
【００３９】
前記洗浄装置システムの洗浄工程（２）用の洗浄槽を有する洗浄装置において、洗浄浴外に位置する第１ガイドロールは、その最下面と、洗浄浴の液面の距離（ｃ）が０．１〜３０ｃｍになる位置に設置されていることが好ましい。
【００４０】
前記洗浄装置システム洗浄工程（２）用の洗浄槽を有する洗浄装置において、第２ガイドロールと第２ピンチロールの間には、さらに少なくとも１つの第３ガイドロールを設置することができる。
【発明の効果】
【００４１】
本発明の偏光子の製造方法では、染色工程前の洗浄工程（膨潤工程前）または膨潤工程において、広幅のポリビニルアルコール系フィルムに、フィルム折れ発生しやすいことから、これらの洗浄工程における各条件を制御することで、前記問題の発生を抑えて、光学特性の良好な偏光子を製造している。
【００４２】
染色工程前の洗浄工程では、延伸倍率が１．２〜２．９倍の小さい範囲になるように制御することで、得られる光学特性が損なわれないようにしている。一方、延伸倍率が小さいと、ポリビニルアルコール系フィルムは、水に膨潤して幅が大きくなって、ガイドロールによりフィルム折れが発生しやすいが、本発明では、当該洗浄工程において用いられる、第１ピンチロールと第２ピンチロールの間に設置される、第１ガイドロールと第２ガイドロールの間隔に関して、搬送されるフィルムが、洗浄浴と接触する長さ（パスライン長）を５０ｃｍ以上に設定するとともに、第２ガイドロールとして、エキスパンダーロールを用いることで、これらの問題を抑えている。
【００４３】
また、前記染色工程の前の洗浄工程または膨潤工程以外でも、染色工程や架橋工程の後の水による洗浄工程や、ヨウ化化合物による洗浄工程においても、フィルム折れが生じるおそれがある。
【００４４】
本発明では、染色工程後の洗浄工程では、延伸倍率が０．９９５〜１．２倍の小さい範囲になるように制御することで、得られる光学特性が損なわれないようにしている。一方、延伸倍率が小さいと、フィルム折れや折れ重なりが発生しやすいが、本発明では、当該洗浄工程において用いられる、第１ピンチロールと第２ピンチロール間に設置される、第１ガイドロールと第２ガイドロールの間隔に関して、搬送されるフィルムが、洗浄浴と接触する長さ（パスライン長）を５０ｃｍ以上に設定するとともに、第２ガイドロールとして、エキスパンダーロールを用いることで、これらの問題を抑えている。
【００４５】
前記染色工程前の洗浄工程と、染色工程後の洗浄工程は、これらを組み合わせることで、より効果的に、フィルム折れや折れ重なりによる問題を生じることなく、ポリビニルアルコール系フィルムから、光学特性の良好な偏光子を製造することができる。
【発明を実施するための最良の形態】
【００４６】
本発明の偏光子に適用されるポリビニルアルコール系フィルムの材料には、ポリビニルアルコールまたはその誘導体が用いられる。ポリビニルアルコールの誘導体としては、ポリビニルホルマール、ポリビニルアセタール等があげられる他、エチレン、プロピレン等のオレフィン、アクリル酸、メタクリル酸、クロトン酸等の不飽和カルボン酸そのアルキルエステル、アクリルアミド等で変性したものがあげられる。ポリビニルアルコールの重合度は、１０００〜１００００程度、ケン化度は８０〜１００モル％程度のものが一般に用いられる。
【００４７】
前記ポリビニルアルコール系フィルム中には可塑剤、界面活性剤等の添加剤を含有することもできる。可塑剤としては、ポリオールおよびその縮合物等があげられ、たとえばグリセリン、ジグリセリン、トリグリセリン、エチレングリコール、プロピレングリコール、ポリエチレングリコール等があげられる。可塑剤等の使用量は、特に制限されないがポリビニルアルコール系フィルム中２０重量％以下とするのが好適である。通常フィルムは厚さ３０〜１５０μｍ程度のものが用いられる。
【００４８】
ポリビニルアルコール系フィルムは、原反幅が２３００ｍｍ以上である。原反幅は広くなるほど、フィルム折れや折れ重なりが生じやすくなるが、本発明では、原反幅が２５００ｍｍ以上、さらには２７００ｍｍ以上、さらには２９００ｍｍ以上、さらには３０００以上の場合にも、フィルム折れや折れ重なりを抑えることができる。なお、ポリビニルアルコール系フィルムの原反幅は、特に制限はないが、通常、４０００ｍｍ以下のものが用いられる。なお、通常、ポリビニルアルコール系フィルムは、水に浸漬させると、１０％〜４０％程度膨潤するものが使用されている。すなわち、ポリビニルアルコール系フィルムを水に浸漬させると、ＭＤ方向（フィルム搬送方向）とＴＤ方向（幅方向）に、それぞれ、１０％〜４０％膨張する。
【００４９】
本発明の偏光子の製造方法は、前記ポリビニルアルコール系フィルムに、染色工程、延伸工程および架橋工程を少なくとも有する。また、本発明の偏光子の製造方法では、染色工程の前に、洗浄工程（１）を有し、または染色工程、架橋工程の後には、洗浄工程（２）を有する。本発明では、洗浄工程（１）および洗浄工程（２）を有することが好ましい。
【００５０】
染色工程は、上記未延伸フィルムまたは延伸フィルムにヨウ素または二色性染料を吸着・配向させることにより行う。染色は、通常、上記フィルムを染色溶液に浸漬することにより一般に行われる。染色溶液としてはヨウ素溶液が一般的である。ヨウ素溶液として用いられるヨウ素水溶液は、ヨウ素および溶解助剤として例えばヨウ化カリウム等によりヨウ素イオンを含有させた水溶液などが用いられる。ヨウ素濃度は０．０１〜０．５重量％程度、好ましくは０．０２〜０．４重量％であり、ヨウ化カリウム濃度は０．０１〜１０重量％程度、さらには０．０２〜８重量％で用いるのが好ましい。ヨウ素染色にあたり、ヨウ素溶液の温度は、通常２０〜５０℃程度、好ましくは２５〜４０℃である。浸漬時間は通常１０〜３００秒間程度、好ましくは２０〜２４０秒間の範囲である。
【００５１】
延伸工程は、通常、一軸延伸を施すことにより行う。前記洗浄工程（１）、（２）においても延伸が施されるが、ここでいう、延伸は、前記洗浄工程（１）、（２）の延伸とは別工程として施される。前記延伸方法は、染色工程、架橋工程とともに施すことができる。延伸方法は、湿潤式延伸方法と乾式延伸方法のいずれも採用できるが湿潤式延伸方法を用いるのが好ましい。湿潤式延伸方法としては、例えば、染色工程を施した後、溶液中で延伸を行うことが一般的である。また架橋工程とともに延伸を行うことができる。一方、乾式延伸の場合は、延伸手段としては、例えば、ロール間延伸方法、加熱ロール延伸方法、圧縮延伸方法等があげられる。前記延伸手段において、未延伸フィルムは、通常、加熱状態とされる。延伸工程は多段で行うこともできる。
【００５２】
延伸倍率は目的に応じて適宜に設定できるが、延伸倍率（総延伸倍率：洗浄工程（１）、（２）の延伸を含む）は２〜７倍程度、好ましくは４．５〜６．８倍、さらに好ましくは５〜６．５倍とするのが望ましい。
【００５３】
架橋工程は、通常、ホウ素化合物により行う。架橋工程の順序は特に制限されない。架橋工程は、延伸工程とともに行うことができる。架橋工程は複数回行うことができる。ホウ素化合物としては、ホウ酸、ホウ砂等があげられる。ホウ素化合物は、水溶液または水−有機溶媒混合溶液の形態で用いられる。ホウ酸水溶液等のホウ酸濃度は、２〜２０重量％程度、好ましくは３〜１５重量％である。ホウ酸水溶液等には、ヨウ化カリウム等のヨウ化化合物を含有させることができる。架橋工程は、ポリビニルアルコール系フィルムをホウ酸水溶液へ浸漬することにより行うことができる他、ホウ素化合物等を、塗布法、噴霧法等により適用して行うことができる。架橋工程における処理温度は、通常、３０℃以上、好ましくは５０〜８５℃の範囲である。処理時間は、通常、１０〜８００秒間、好ましくは３０〜５００秒間程度である。
【００５４】
前記染色工程、延伸工程および架橋工程の各工程は、１浴のみで行ってもよく、複数浴で行ってもよい。また、これらの工程は、各処理を個別に行ってもよく、同時に行ってもよい。具体的には、染色工程を施す浴に架橋剤が入っていれば染色工程と架橋工程を同時に施すことができる。さらにその工程で、延伸をしている場合は、延伸工程も同時に施すことができる。
【００５５】
また、本発明の偏光子の製造方法では、染色工程の前に、洗浄工程（１）を有する。洗浄工程（１）は、ポリビニルアルコール系フィルムの膨潤工程として施すことができる。また洗浄工程（１）は、膨潤工程の前に施される洗浄工程として施される。洗浄工程（１）は、ポリビニルアルコール系フィルムを、水を主成分とする水溶液に浸漬することにより行うが、ポリビニルアルコール系フィルムは親水性高分子フィルムであるため水溶液中に浸漬させることで自然に膨潤させることができることから、洗浄工程（１）は、実施的な膨潤工程を兼ねた工程としてとして施すことができる。
【００５６】
また、本発明の偏光子の製造方法では、染色工程の後に、洗浄工程（２）を有する。洗浄工程（２）は、染色工程の後に、架橋工程、延伸工程を施す場合があり、これらの各工程の前後において洗浄工程として設けることができる。また、洗浄工程（２）は、染色工程、架橋工程、延伸工程の各工程の全て施した後に施される洗浄工程として設けることができる。
【００５７】
以下、本発明の偏光子の製造方法における洗浄工程（１）および洗浄工程（２）ならびにそれらに用いる装置を、図面を参酌しながら説明する。
【００５８】
洗浄工程（１）は、例えば、図１乃至図５に示す洗浄装置により行われる。図１乃至図５では、搬送されるフィルムｆ（ポリビニルアルコール系フィルム）は、第１ピンチロール２１、次いで、第１ガイドロール１１および第２ガイドロール１２を通過させて、洗浄浴Ｂに浸漬するとともに、第２ピンチロール２２に導かれる。また、フィルムｆは、第１ピンチロール２１と第２ピンチロール２２の周速差を利用して、延伸しながら洗浄される。第１ピンチロール２１にはガイドロール３１が、第２ピンチロール２２にはガイドロール３２が、対向して設けられている。洗浄浴Ｂは、洗浄槽Ａ内に含有される。
【００５９】
洗浄工程（１）では、洗浄浴Ｂは、通常、水、蒸留水、純水が用いられる。当該洗浄浴Ｂ（浴液）は、主成分が水であれば、界面活性剤やヨウ化カリウム等のヨウ化化合物等の添加物、アルコール等が少量入っていてもよい。洗浄浴ではポリビニルアルコール系フィルムから当該フィルムに添加しているグリセリンや界面活性剤等の添加剤が溶け出すので、その濃度が高くならないようにすることが好ましい。よって、洗浄浴は、適宜に追加、撹拌、ろ過、循環をすることが好ましい。追加およびろ過循環をする浴液は、直接、フィルムに当たらないようにする。直接水流をポリビニルアルコール系フィルムに当てるとその部分に膨潤のムラを生じさせる可能性が高くなる。
【００６０】
また、洗浄工程（１）では、ポリビニルアルコール系フィルムの膨潤のムラを無くすために、洗浄浴Ｂ内の温度分布を幅方向で小さくすることが好ましい。一方、流れ方向（フィルム搬送方向）に関しては、幅方向の温度分布が一定であれば、温度勾配があっても特に問題はない。かかる観点から、洗浄浴の温度は、通常、２０〜４５℃程度に調整するのが好ましい。さらには、２５〜４０℃であるのが好ましい。なお、膨欄ムラがあるとその部分が染色工程において染色のムラになるため膨潤ムラは発生させないようにする。浸漬時間は通常１０〜３００秒間程度、好ましくは２０〜２４０秒間の範囲である。十分な膨潤を施すため、ポリビニルアルコール系フィルムが浸漬されてから、第２ガイドロールまでの時間は、１２秒間以上でるのが好ましく、生産性の面からは１２０秒間以下であるのが好ましい。
【００６１】
洗浄工程（１）では、延伸倍率１．２〜２．９倍の範囲で前記延伸が行われる。前記延伸倍率は、光学特性を満足させるとともに、フィルム折れを制御するため、１．３〜２．６倍、さらには１．５〜２．６倍、さらには２．０〜２．４倍にするのが好ましい。
【００６２】
また、洗浄工程（１）では、少なくとも第２ガイドロール１２は、エキスパンダーロールを用いる。エキスパンダーロールの面長は、ポリビニルアルコール系フィルムの原反幅以上となるように、２３００ｍｍ以上のものが用いられる。通常、エキスパンダーロールの面長は、ポリビニルアルコール系フィルムの膨張率は通常１．５倍以下であり、原反フィルムの１．５倍以下にするのが一般的である。エキスパンダーロールによれば、フィルムｆが膨潤して飽和に達する前に、エキスパンダーロールを通過しても、フィルムｆの折れの発生は抑えられる。そのため、エキスパンダーロールを通過する時にフィルムｆが飽和状態になっている必要はない。
【００６３】
エキスパンダーロールは、図６の断面図に示すように、彎曲した形状のロールである。エキスパンダーロールの面長をＬ、高さをｈとした場合に、弧高（彎曲度）＝ｈ／Ｌは、０．００５〜０．１０、好ましくは０．０１〜０．０６である。弧高が小さくなると、フィルム折れ防止効果が小さくなる傾向があり、逆に弧高が大きくなり過ぎると、フィルムにシワが入りやすくなる。そのため、エキスパンダーロールの設置の角度も若干の調整が必要になる場合がある。
【００６４】
このエキスパンダーロールの表面の材質は、各種のものを用いることができるが、鏡面の金属メッキよりもゴム等のグリップがあるものが好ましい。
【００６５】
図１では、第１ガイドロール１１と第２ガイドロール１２は、いずれも洗浄浴Ｂ中に設置され、かつ第１ガイドロール１１と第２ガイドロール１２との間のフィルムのパスライン長（ａ）は５０ｃｍ以上に調整されている。パスライン長（ａ）が５０ｃｍ未満ではフィルム折れやシワの発生を十分に抑えられない。パスライン長（ａ）は、第１ガイドロール１１とフィルムｆの最終接触点と第２ガイドロール１２とフィルムｆの最始接触点間の長さである。パスライン長（ａ）は１ｍ以上が好ましく、さらには１．５ｍ以上、さらには２ｍ以上であるのが好ましい。一方、パスライン長（ａ）は１０ｍ以上に長くすることができるが、長くすると装置が大きくなるのみで、特に利点がなく、通常、パスライン長（ａ）は、１０ｍ以下とするのが好ましい。なお、第１ガイドロール１１は、フラットロールであってもよく、エキスパンダーロールであってもよい。
【００６６】
また、洗浄浴Ｂにフィルムｆが浸漬されてから第１ガイドロール１１に接触するまでのパスライン長（ｘ）の距離は、３０ｃｍ以下とするのが好ましい。さらには、２０ｃｍ以下、さらには１０ｃｍ以下とするのが好ましい。前記パスライン長（ｘ）が３０ｃｍを超える場合には、第１ガイドロール１１を通過するときにフィルムｆに、フィルム折れや折れ重なりが発生し易くなる。第１ガイドロール１１にエキスパンダーロールを使用すると、フィルム折れの発生は、フラットロールを用いた場合よりも発生しなくなる。
【００６７】
図２では、第１ガイドロール１１は洗浄浴Ｂ外に、第２ガイドロール１２は洗浄浴Ｂ中に設置されている。また第１ガイドロール１１と第２ガイドロール１２との間においてフィルムが洗浄浴に浸漬されているパスライン長（ｂ）は５０ｃｍ以上に調整されている。ガイドロール通過時にシワや折れが入るのは、フィルムｆが水によって膨潤し急激に体積膨潤するため、その体積膨潤する過程でガイドロールに触れると体積膨潤し広がろうとするフィルムｆの障害となり折れが発生するが、図２の第１ガイドロール１１は、洗浄浴Ｂ中にないため、第１ガイドロール１１でのフィルム折れの発生はない。すなわち、ガイドロールを浴中に入れなければフィルムｆの急激な膨潤は発生しないためフィルム折れは発生しない。図２では、前記パスライン長（ｂ）が５０ｃｍ以上に調整されている。
【００６８】
パスライン長（ｂ）が５０ｃｍ未満ではフィルム折れやシワの発生を十分に抑えられない。パスライン長（ｂ）は、フィルムｆが、洗浄浴Ｂに最初に接触した点と第２ガイドロール１２とフィルムｆの最始接触点間の長さである。パスライン長（ｂ）は、１ｍ以上が好ましく、さらには１．５ｍ以上、さらには２ｍ以上であるのが好ましい。一方、パスライン長（ｂ）は１０ｍ以上に長くすることができるが、長くすると装置が大きくなるのみで、特に利点がなく、通常、パスライン長（ｂ）は、１０ｍ以下とするのが好ましい。なお、図２において、第１ガイドロール１１は、フラットロールであってもよく、エキスパンダーロールであってもよい。
【００６９】
図２の第１ガイドロール１１は、第１ガイドロール１１の最下面と、洗浄浴Ｂの液面の距離（ｃ）が０．１〜３０ｃｍであるが好ましい。前記距離（ｃ）を小さくすることで第１ガイドロール１１から、第２ガイドロール１２（エキスパンダーロール）までの、洗浄浴Ｂ中でのパスライン長（ｂ）が長くなるため、洗浄槽Ａの長さを有効に使うことが可能となる。前記距離（ｃ）を大きくすると、第１ガイドロール１１と第２ガイドロール１２（エキスパンダーロール）の間が短くなって、洗浄浴Ｂ中に浸漬するパスライン長（ｂ）が短くなり、フィルムｆの浸漬時間が短くなり、浴長を有効的に使うことができず好ましくない。前記距離（ｃ）は、０．１〜２０ｃｍ、さらに０．１〜１０ｃｍであるのが好ましい。
【００７０】
図１、図２では、第１ピンチロールと第２ピンチロールの間に設けられているガイドロールは、第１ガイドロール１１と第２ガイドロール（エキスパンダーロール）１２の２本のみであり、メンテナンス等も少なく経済的である。一方、図３、図４、図５に示すように、第２ガイドロール１２を設けた後に、第３ガイドロール１３を設けることができる。図３、図４、図５では、第３ガイドロール１３が１つ設けられているが、第２ガイドロール１２と第２ピンチロール２２の間には、複数のガイドロールを設けることもできる。第３ガイドロールを設けることは、パス長を長くすることができ、浸漬時間が調整しやすくなる点から好ましい。第３ガイドロールは、洗浄浴中にあってもよく、洗浄浴外にあってもよい。図３、図４では、第３ガイドロール１３は洗浄浴Ｂ中に設けてられており、図５では洗浄浴Ｂ外に設けられている。
【００７１】
第３ガイドロール１３は、エキスパンダーロール、フラットロールのいずれでもよい。第２ガイドロール１２（エキスパンダーロール）により、フィルム折れの発生を抑えており、第３ガイドロール１３は、特に折れの防止効果としての働きをしていないためである。なお、第３ガイドロール１３が、エキスパンダーロールであっても、第２ガイドロール１２が、フラットロールではフィルム折れの発生を抑えられない。第２ガイドロール１２で、フィルム折れが生じるためである。
【００７２】
なお、第２ガイドロール１２とフィルムｆの最終接触点と第３ガイドロール１３とフィルムｆの最始接触点である、パスライン長（ｙ）の距離は特に制限されず、５０ｃｍ以上とする必要はない。パスライン長（ｙ）の距離は、通常、浴槽の深さの点から、４０〜１００ｃｍ、さらには５０〜８０ｃｍとするのが好ましい。
【００７３】
洗浄工程（２）においても、洗浄工程（１）と同様の図１乃至図５に示す洗浄装置により行われる。洗浄浴Ｂは、洗浄槽Ａ内に含有される。洗浄工程（２）では、洗浄浴Ｂは、通常、水またはヨウ化化合物を含有する水溶液が用いられる。特に、染色工程、架橋工程、延伸工程の各工程の全て施した後に施される洗浄工程（２）では、ヨウ化カリウム等のヨウ化化合物を含有する水溶液を用いるのが好ましい。ヨウ化化合物を含有する水溶液の濃度は０．５〜１０重量％程度、さらには１〜８重量％とするのが好ましい。
【００７４】
洗浄工程（２）の洗浄浴の温度は、通常、２０〜４０℃程度に調整するのが好ましい。さらには、２５〜３５℃であるのが好ましい。浸漬時間は通常１〜１２０秒程度、好ましくは３〜９０秒間の範囲である。
【００７５】
なお、洗浄工程（２）では、水洗浄と、ヨウ化化合物を含有する水溶液による洗浄を組み合わせて行うことができる。また洗浄工程（２）には、ホウ酸、亜鉛塩等の金属塩を含有することもできる。
【００７６】
なお、染色工程、架橋工程、延伸工程の各工程の全て施した後に、洗浄工程（２）が施された場合には、乾燥工程が、通常、施される。乾燥工程は、通常、２０〜７５℃、好ましくは２５〜７０℃にて、１〜５分間程度乾燥させることにより行なう。乾燥により偏光子が得られる。乾燥は、フィルムの変形や、色相が著しく変化しない条件で実施することができる。
【００７７】
洗浄工程（２）では、前記延伸は延伸倍率が０．９９５〜１．２倍の範囲で行われる。前記延伸倍率は、光学特性を満足させるとともに、フィルム折れを制御するため、０．９９５〜１．１倍、さらには０．９９５〜１．０５倍、さらには０．９９５〜１．０２倍にするのが好ましい。
【００７８】
洗浄工程（２）では、少なくとも第２ガイドロール１２は、エキスパンダーロールを用いる。エキスパンダーロールの面長は、洗浄工程（２）において、第２ピンチロール２２を通過する、ポリビニルアルコール系フィルムの幅以上となるように、１５００ｍｍ以上のものが用いられる。通常、エキスパンダーロールの面長は、使用するポリビニルアルコール系フィルムの原反幅以下である。
【００７９】
エキスパンダーロールは、洗浄工程（１）と同様に、洗浄工程（２）においても、弧高（彎曲度）＝ｈ／Ｌは、０．００５〜０．１０、好ましくは０．０１〜０．０６である。また、材質も洗浄工程（１）と同様のものが用いられる。
【００８０】
また洗浄工程（２）においても、洗浄工程（１）と同様に、図１では、パスライン長（ａ）は５０ｃｍ以上に調整されている。パスライン長（ａ）が５０ｃｍ未満ではフィルム折れやシワの発生を十分に抑えられない。パスライン長（ａ）は、１ｍ以上が好ましく、さらには１．５ｍ以上、さらには２ｍ以上であるのが好ましい。一方、パスライン長（ａ）は１０ｍ以上に長くすることができるが、長くすると装置が大きくなるのみで、特に利点がなく、通常、パスライン長（ａ）は、１０ｍ以下とするのが好ましい。
【００８１】
また洗浄工程（２）においても、洗浄工程（１）と同様に、洗浄浴Ｂにフィルムｆが浸漬されてから第１ガイドロール１１に接触するまでのパスライン長（ｘ）は、３０ｃｍ以下とするのが好ましい。さらには、２０ｃｍ以下、さらには１０ｃｍ以下とするのが好ましい。
【００８２】
洗浄工程（２）においても、洗浄工程（１）と同様に、図２では、パスライン長（ｂ）は５０ｃｍ以上に調整されている。パスライン長（ｂ）は、１ｍ以上が好ましく、さらには１．５ｍ以上、さらには２ｍ以上であるのが好ましい。一方、パスライン長（ｂ）は１０ｍ以上に長くすることができるが、長くすると装置が大きくなるのみで、特に利点がなく、通常、パスライン長（ｂ）は、１０ｍ以下とするのが好ましい。
【００８３】
また、図２の第１ガイドロール１１は、第１ガイドロール１１の最下面と、洗浄浴Ｂの液面の高さの距離（ｃ）が０．１〜３０ｃｍであるのが好ましい。前記距離（ｃ）は、好ましくは、０．１〜２０ｃｍ、さらに好ましくは０．１〜１０ｃｍである。
【００８４】
洗浄工程（２）においても、洗浄工程（１）と同様に、図１、図２において、第１ガイドロール１１は、フラットロールであってもよく、エキスパンダーロールであってもよい。また、洗浄工程（１）と同様に、第３ガイドロール等を設けることができる。
【００８５】
なお、染色工程、架橋工程、延伸工程の各工程の全て施した後に、洗浄工程（２）が施された場合には、乾燥工程が、通常、施される。乾燥工程は、通常、２０〜７５℃、好ましくは２５〜７０℃にて、１〜５分間程度乾燥させることにより行なう。乾燥により偏光子が得られる。乾燥は、フィルムの変形や、色相が著しく変化しない条件で実施することができる。
【００８６】
乾燥工程は、洗浄工程の後、通常、２０〜７０℃、好ましくは２５〜６０℃にて、３〜５分間程度乾燥させることにより行なう。
【００８７】
得られた偏光子は、常法に従って、その少なくとも片面に透明保護層を設けた偏光板とすることができる。透明保護層はポリマーによる塗布層として、または透明保護フィルムのラミネート層等として設けることができる。透明保護フィルムを形成する、透明ポリマーまたはフィルム材料としては、適宜な透明材料を用いうるが、透明性や機械的強度、熱安定性や水分遮断性などに優れるものが好ましく用いられる。前記透明保護フィルムを形成する材料としては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護フィルムを形成するポリマーの例としてあげられる。透明保護層は、アクリル系、ウレタン系、アクリルウレタン系、エポキシ系、シリコーン系等の熱硬化型、紫外線硬化型の樹脂の硬化層として形成することもできる。
【００８８】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／または非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。これらのフィルムは位相差が小さく、光弾性係数が小さいため偏光板の歪みによるムラなどの不具合を解消することができ、また透湿度が小さいため、加湿耐久性に優れる。
【００８９】
透明保護層の厚さは、適宜に決定しうるが、一般には強度や取扱性等の作業性、薄層性などの点より１〜５００μｍ程度である。特に１〜３００μｍが好ましく、５〜２００μｍがより好ましく、４０〜１００μｍが最も好ましい。
【００９０】
また、透明保護層は、できるだけ色付きがないことが好ましい。したがって、Ｒｔｈ＝（ｎｘ−ｎｚ）・ｄ（ただし、ｎｘは保護層平面内の遅相軸方向の屈折率、ｎｚは保護層の厚方向の屈折率、ｄはフィルム厚みである）で表される保護層の厚み方向の位相差値が−９０ｎｍ〜＋９０ｎｍである保護層が好ましく用いられる。かかる厚み方向の位相差値（Ｒｔｈ）が−９０ｎｍ〜＋９０ｎｍのものを使用することにより、保護層に起因する偏光板の着色（光学的な着色）をほぼ解消することができる。厚み方向位相差値（Ｒｔｈ）は、さらに好ましくは−８０ｎｍ〜＋８０ｎｍ、特に−７０ｎｍ〜＋７０ｎｍが好ましい。
【００９１】
保護フィルムとしては、偏光特性や耐久性などの点より、トリアセチルセルロース等のセルロース系ポリマーが好ましい。特にトリアセチルセルロースフィルムが好適である。一方、トリアセチルセルロースなどの保護フィルムは、厚み方向の位相差値Ｒｔｈが大きく、色付きが問題となるが、イソブチレンとＮ−メチルマレイミドからなる交互共重合体とアクリロニトリル・スチレン共重合体とを含有する樹脂組成物等は、厚み方向の位相差値Ｒｔｈが３０ｎｍ以下のものを使用可能であり、色付きをほぼ解消することができる。なお、偏光子の両側に透明保護層を設ける場合、その表裏で同じポリマー材料からなる透明保護層を用いてもよく、異なるポリマー材料等からなる透明保護層を用いてもよい。
【００９２】
前記透明保護層の偏光子を接着させない面には、ハードコート層や反射防止処理、スティッキング防止や、拡散ないしアンチグレアを目的とした処理を施したものであってもよい。
【００９３】
なお、前記反射防止層、スティッキング防止層、拡散層やアンチグレア層等は、透明保護層そのものに設けることができるほか、別途光学層として透明保護層とは別体のものとして設けることもできる。
【００９４】
前記偏光子と透明保護フィルムとの接着処理には、接着剤が用いられる。接着剤としては、イソシアネート系接着剤、ポリビニルアルコール系接着剤、ゼラチン系接着剤、ビニル系ラテックス系、水系ポリエステル等を例示できる。前記接着剤は、通常、水溶液からなる接着剤として用いられ、通常、０．５〜６０重量％の固形分を含有してなる。
【００９５】
本発明の偏光板は、前記透明保護フィルムと偏光子を、前記接着剤を用いて貼り合わせることにより製造する。接着剤の塗布は、透明保護フィルム、偏光子のいずれに行ってもよく、両者に行ってもよい。貼り合わせ後には、乾燥工程を施し、塗布乾燥層からなる接着層を形成する。偏光子と透明保護フィルムの貼り合わせは、ロールラミネーター等により行うことができる。接着層の厚さは、特に制限されないが、通常２０〜１０００ｎｍ程度である。
【００９６】
本発明の偏光板は、実用に際して他の光学層と積層した光学フィルムとして用いることができる。その光学層については特に限定はないが、例えば反射板や半透過板、位相差板（１／２や１／４等の波長板を含む）、視角補償フィルムなどの液晶表示装置等の形成に用いられることのある光学層を１層または２層以上用いることができる。特に、本発明の偏光板に更に反射板または半透過反射板が積層されてなる反射型偏光板または半透過型偏光板、偏光板に更に位相差板が積層されてなる楕円偏光板または円偏光板、偏光板に更に視角補償フィルムが積層されてなる広視野角偏光板、あるいは偏光板に更に輝度向上フィルムが積層されてなる偏光板が好ましい。
【００９７】
上記の楕円偏光板や反射型楕円偏光板は、偏光板又は反射型偏光板と位相差板を適宜な組み合わせで積層したものである。かかる楕円偏光板等は、（反射型）偏光板と位相差板の組み合わせとなるようにそれらを液晶表示装置の製造過程で順次別個に積層することによっても形成しうるが、前記の如く予め楕円偏光板等の光学フィルムとしたものは、品質の安定性や積層作業性等に優れて液晶表示装置などの製造効率を向上させうる利点がある。
【００９８】
視角補償フィルムは、液晶表示装置の画面を、画面に垂直でなくやや斜めの方向から見た場合でも、画像が比較的鮮明にみえるように視野角を広げるためのフィルムである。このような視角補償位相差板としては、例えば位相差フィルム、液晶ポリマー等の配向フィルムや透明基材上に液晶ポリマー等の配向層を支持したものなどからなる。通常の位相差板は、その面方向に一軸に延伸された複屈折を有するポリマーフィルムが用いられるのに対し、視角補償フィルムとして用いられる位相差板には、面方向に二軸に延伸された複屈折を有するポリマーフィルムとか、面方向に一軸に延伸され厚さ方向にも延伸された厚さ方向の屈折率を制御した複屈折を有するポリマーや傾斜配向フィルムのような二方向延伸フィルムなどが用いられる。傾斜配向フィルムとしては、例えばポリマーフィルムに熱収縮フィルムを接着して加熱によるその収縮力の作用下にポリマーフィルムを延伸処理又は／及び収縮処理したものや、液晶ポリマーを斜め配向させたものなどが挙げられる。位相差板の素材原料ポリマーは、先の位相差板で説明したポリマーと同様のものが用いられ、液晶セルによる位相差に基づく視認角の変化による着色等の防止や良視認の視野角の拡大などを目的とした適宜なものを用いうる。
【００９９】
偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。
【０１００】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【０１０１】
また、偏光板は、上記の偏光分離型偏光板の如く、偏光板と２層又は３層以上の光学層とを積層したものからなっていてもよい。従って、上記の反射型偏光板や半透過型偏光板と位相差板を組み合わせた反射型楕円偏光板や半透過型楕円偏光板などであってもよい。
【０１０２】
偏光板に前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板やその他の光学フィルムの接着に際し、それらの光学軸は目的とする位相差特性などに応じて適宜な配置角度とすることができる。
【０１０３】
前述した偏光板や、偏光板を少なくとも１層積層されている光学フィルムには、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【０１０４】
また上記に加えて、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層が好ましい。
【０１０５】
粘着層は、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着層などであってもよい。
【０１０６】
偏光板や光学フィルムの片面又は両面への粘着層の付設は、適宜な方式で行いうる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で偏光板上または光学フィルム上に直接付設する方式、あるいは前記に準じセパレータ上に粘着層を形成してそれを偏光板上または光学フィルム上に移着する方式などがあげられる。
【０１０７】
粘着層は、異なる組成又は種類等のものの重畳層として偏光板や光学フィルムの片面又は両面に設けることもできる。また両面に設ける場合に、偏光板や光学フィルムの表裏において異なる組成や種類や厚さ等の粘着層とすることもできる。粘着層の厚さは、使用目的や接着力などに応じて適宜に決定でき、一般には１〜５００μｍであり、５〜２００μｍが好ましく、特に１０〜１００μｍが好ましい。
【０１０８】
粘着層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【０１０９】
なお本発明において、上記した偏光板を形成する偏光子や透明保護層や光学フィルム等、また粘着層などの各層には、例えばサリチル酸エステル系化合物やベンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【０１１０】
本発明の偏光板または光学フィルムは液晶表示装置等の各種装置の形成などに好ましく用いることができる。液晶表示装置の形成は、従来に準じて行いうる。すなわち液晶表示装置は一般に、液晶セルと偏光板または光学フィルム、及び必要に応じての照明システム等の構成部品を適宜に組立てて駆動回路を組込むことなどにより形成されるが、本発明においては本発明による偏光板または光学フィルムを用いる点を除いて特に限定はなく、従来に準じうる。液晶セルについても、例えばＴＮ型やＳＴＮ型、ＩＰＳ型、ＶＡ型などの任意なタイプのものを用いうる。
【０１１１】
液晶セルの片側又は両側に偏光板または光学フィルムを配置した液晶表示装置や、照明システムにバックライトあるいは反射板を用いたものなどの適宜な液晶表示装置を形成することができる。その場合、本発明による偏光板または光学フィルムは液晶セルの片側又は両側に設置することができる。両側に偏光板または光学フィルムを設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【０１１２】
次いで有機エレクトロルミネセンス装置（有機ＥＬ表示装置）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【０１１３】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【０１１４】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【実施例】
【０１１５】
以下に本発明を実施例および比較例をあげて具体的に説明する。
【０１１６】
各例で用いた材料、各浴の構成は、以下の通りである。
【０１１７】
ポリビニルアルコールフィルムとして、（株）クラレ製の９Ｐ７５ＲＳを用いた。幅は３ｍであった。平均重合度２４００，ケン化度９９．９モル％であった。
【０１１８】
第１浴（膨潤浴）には、水を用いた。温度は３０℃に調整して用いた。
第２浴（染色浴）には、ヨウ化カリウムの２重量％水溶液を調製した後に、ヨウ素を、ヨウ素：ヨウ化カリウム＝１：４０の重量比の割合で入れた染色浴を用いた。これにより、得られる偏光子の透過率は４３．５％となるように調整される。染色浴は、温度が３０℃になるように調整した。
第３浴（架橋浴）には、ほう酸を４重量％、ヨウ化カリウムを２重量％含有する水溶液を用いた。温度は３５℃に調整した。
第４浴（架橋浴）には、ほう酸を４重量％、ヨウ化カリウムを２重量％含有する水溶液を用いた。温度は６０℃に調整した。
第５浴（洗浄浴）には、ヨウ化カリウムを５重量％含有する水溶液を用いた。温度は３０℃に調整した。第５浴の浴長は３ｍである。
【０１１９】
エキスパンダーロールは、洗浄工程（１）に用いた製造装置では、面長３．６ｍ、弧高（轡曲度）＝０．０２である。洗浄工程（２）に用いた製造装置では、面長３ｍ、弧高（轡曲度）＝０．０２５である。
【０１２０】
実施例１
（洗浄工程（１）：膨潤工程）
上記ポリビニルアルコール系フィルムを、図１に示す洗浄装置（洗浄槽中には、上記第１浴が仕込まれている）に搬送した。当該洗浄装置において、第２ガイドロールとしてエキスパンダーロールを用いた。他のガイドロールはいずれもフラットロールである。パスライン長（ａ）は５０ｃｍとした。第１浴（膨潤浴）にフィルムが浸漬されてから第１ガイドロールに接触するまでのパスライン長（ｘ）は５ｃｍであった。搬送されたポリビニルアルコールフィルムは、第１浴に浸漬し、膨潤させながら、延伸倍率２倍で、一軸延伸した。なお、第２ガイドロールまでの浸漬時間は１６秒間であった。
【０１２１】
（染色工程）
次いで、ポリビニルアルコールフィルムを搬送し、第２浴（染色浴）に、５３秒間浸漬して、染色しながら、延伸倍率１．４倍（総延伸倍率２．８倍）で、一軸延伸した。
【０１２２】
（架橋工程）
次いで、ポリビニルアルコールフィルムを搬送し、第３浴（架橋浴）に、２８秒間浸漬して、架橋しながら、延伸倍率１．４倍（総延伸倍率３．９２倍）で、一軸延伸した。さらに、第４浴（架橋浴）に、６６秒間浸漬して、架橋しながら、延伸倍率１．５４倍（総延伸倍率６．０３倍）で、一軸延伸した。
【０１２３】
（洗浄工程（２））
次いで、ポリビニルアルコール系フィルムを、図２に示す洗浄装置（洗浄槽中には、上記第５浴が仕込まれている）に搬送した。当該洗浄装置において、第１ガイドロールおよび第２ガイドロールとしてエキスパンダーロールを用いた。他のガイドロールはいずれもフラットロールである。パスライン長（ｂ）は６０ｃｍとした。第１ガイドロールの最下面と第５浴（洗浄浴）の液面の距離（ｃ）は５ｃｍとした。搬送されたポリビニルアルコールフィルムは、第５浴に１５秒間浸漬し、膨潤させながら、延伸倍率０．９９５倍（総延伸倍率６倍）で、一軸延伸した。
【０１２４】
（乾燥工程）
次いで、３５℃で、３分間乾燥して、水分率を２６重量％に調整した偏光子を得た。
【０１２５】
（偏光板）
得られた偏光子の両面に、ケン化処理したトリアセチルセルロースフィルムを、ポリビニルアルコール系接着剤を用いて貼り合わせた後、７５℃で１０分間乾燥して、偏光板を得た。
【０１２６】
比較例１
実施例１において、洗浄工程（１）に用いた洗浄装置の第２ガイドロールをフラットロールに変更したこと、洗浄工程（２）に用いた洗浄装置の第１および第２ガイドロールをフラットロールにしたこと以外は、実施例１と同条件で偏光子を作製し、また偏光板を作製した。
【０１２７】
比較例２
実施例１において、洗浄工程（１）に用いた洗浄装置のパスライン長（ａ）を３０ｃｍに変更したこと、洗浄工程（２）に用いた洗浄装置のパスライン長（ｂ）を３０ｃｍに変更したこと以外は、実施例１と同条件で偏光子を作製し、また偏光板を作製した。なお、洗浄工程（１）における、第２ガイドロールまでの浸漬時間は１０秒間であった。
【０１２８】
比較例３
比較例２において、洗浄工程（１）に用いた洗浄装置の第２ガイドロールをフラットロールに変更したこと、洗浄工程（２）に用いた洗浄装置の第１および第２ガイドロールをフラットロールにしたこと以外は、比較例２と同条件で偏光子を作製し、また偏光板を作製した。
【０１２９】
実施例２
実施例１において、洗浄工程（１）に用いた洗浄装置のパスライン長（ａ）を１００ｃｍに変更したこと、洗浄工程（２）に用いた洗浄装置のパスライン長（ｂ）を１００ｃｍに変更したこと、架橋工程における第４浴（架橋浴）での延伸倍率を１．５２倍（総延伸倍率５．９６倍）に変更したこと、洗浄工程（２）での延伸倍率を１．０１倍（総延伸倍率６倍）に変更したこと以外は、実施例１と同条件で偏光子を作製し、また偏光板を作製した。なお、洗浄工程（１）における、第２ガイドロールまでの浸漬時間は３０秒間であった。
【０１３０】
比較例４
実施例２において、洗浄工程（１）に用いた洗浄装置の第２ガイドロールをフラットロールに変更したこと、洗浄工程（２）に用いた洗浄装置の第１および第２ガイドロールをフラットロールにしたこと以外は、実施例２と同条件で偏光子を作製し、また偏光板を作製した。
【０１３１】
実施例３
実施例１において、洗浄工程（１）に用いた洗浄装置のパスライン長（ａ）を３００ｃｍに変更したこと、洗浄工程（２）に用いた洗浄装置のパスライン長（ｂ）を１５０ｃｍに変更したこと、架橋工程における第４浴（架橋浴）での延伸倍率を１．４６倍（総延伸倍率５．７２倍）に変更したこと、洗浄工程（２）での延伸倍率を１．０５倍（総延伸倍率６倍）に変更したこと以外は、実施例１と同条件で偏光子を作製し、また偏光板を作製した。なお、洗浄工程（１）における、第２ガイドロールまでの浸漬時間は８３秒間であった。
【０１３２】
比較例５
実施例３において、洗浄工程（１）に用いた洗浄装置の第２ガイドロールをフラットロールに変更したこと、洗浄工程（２）に用いた洗浄装置の第１および第２ガイドロールをフラットロールにしたこと以外は、実施例３と同条件で偏光子を作製し、また偏光板を作製した。
【０１３３】
実施例４
実施例１において、洗浄工程（１）に用いた洗浄装置のパスライン長（ａ）を４００ｃｍに変更したこと、洗浄工程（２）に用いた洗浄装置のパスライン長（ｂ）を２００ｃｍに変更したこと、架橋工程における第４浴（架橋浴）での延伸倍率を１．４２倍（総延伸倍率５．５７倍）に変更したこと、洗浄工程（２）での延伸倍率を１．０８倍（総延伸倍率６倍）に変更したこと以外は、実施例１と同条件で偏光子を作製し、また偏光板を作製した。なお、洗浄工程（１）における、第２ガイドロールまでの浸漬時間は１１０秒間であった。
【０１３４】
比較例６
実施例４において、洗浄工程（１）に用いた洗浄装置の第２ガイドロールをフラットロールに変更したこと、洗浄工程（２）に用いた洗浄装置の第１および第２ガイドロールをフラットロールにしたこと以外は、実施例４と同条件で偏光子を作製し、また偏光板を作製した。
【０１３５】
実施例５
実施例１において、洗浄工程（１）および洗浄工程（２）を下記に示すように変更したこと以外は、実施例１と同条件で偏光子を作製し、また偏光板を作製した。
【０１３６】
（洗浄工程（１）：膨潤工程）
上記ポリビニルアルコール系フィルムを、図２に示す洗浄装置（洗浄槽中には、上記第１浴が仕込まれている）に搬送した。当該洗浄装置において、第２ガイドロールとしてエキスパンダーロールを用いた。他のガイドロールはいずれもフラットロールである。パスライン長（ｂ）は５０ｃｍとした。第１ガイドロールの最下面と第１浴（洗浄浴）の液面の距離（ｃ）は５ｃｍとした。搬送されたポリビニルアルコールフィルムは、
第１浴に浸漬し、膨潤させながら、延伸倍率２倍で、一軸延伸した。なお、第２ガイドロールまでの浸漬時間は１３秒間であった。
【０１３７】
（洗浄工程（２））
ポリビニルアルコール系フィルムを、図５に示す洗浄装置（洗浄槽中には、上記第５浴が仕込まれている）に搬送した。当該洗浄装置において、第１、第２および第３ガイドロールとしてエキスパンダーロールを用いた。他のガイドロールはいずれもフラットロールである。パスライン長（ｂ）は６０ｃｍとした。第１ガイドロールの最下面と、第５浴（洗浄浴）の液面の高さの距離（ｃ）は５ｃｍとし、第３ガイドロールの最下面と、第５浴（洗浄浴）の液面の高さの距離（ｃ）は５ｃｍとした。搬送されたポリビニルアルコールフィルムは、第５浴に１８秒間浸漬し、膨潤させながら、延伸倍率０．９９５倍（総延伸倍率６倍）で、一軸延伸した。
【０１３８】
比較例７
実施例５において、洗浄工程（１）に用いた洗浄装置の第２ガイドロールをフラットロールに変更したこと、洗浄工程（２）に用いた洗浄装置の第１、第２および第３ガイドロールをフラットロールにしたこと以外は、実施例１と同条件で偏光子を作製し、また偏光板を作製した。
【０１３９】
比較例８
実施例５において、洗浄工程（１）に用いた洗浄装置のパスライン長（ａ）を３０ｃｍに変更したこと、洗浄工程（２）に用いた洗浄装置のパスライン長（ｂ）を３０ｃｍに変更したこと以外は、実施例５と同条件で偏光子を作製し、また偏光板を作製した。なお、洗浄工程（１）における、第２ガイドロールまでの浸漬時間は８秒間であった。
【０１４０】
比較例９
比較例８において、洗浄工程（１）に用いた洗浄装置の第２ガイドロールをフラットロールに変更したこと、洗浄工程（２）に用いた洗浄装置の第１、第２および第３ガイドロールをフラットロールにしたこと以外は、比較例８と同条件で偏光子を作製し、また偏光板を作製した。
【０１４１】
実施例６
実施例５において、洗浄工程（１）に用いた洗浄装置のパスライン長（ａ）を１００ｃｍに変更したこと、洗浄工程（２）に用いた洗浄装置のパスライン長（ｂ）を１００ｃｍに変更したこと、架橋工程における第４浴（架橋浴）での延伸倍率を１．５２倍（総延伸倍率５．９６倍）に変更したこと、洗浄工程（２）での延伸倍率を１．０１倍（総延伸倍率６倍）に変更したこと以外は、実施例５と同条件で偏光子を作製し、また偏光板を作製した。なお、洗浄工程（１）における、第２ガイドロールまでの浸漬時間は２７秒間であった。
【０１４２】
比較例１０
実施例６において、洗浄工程（１）に用いた洗浄装置の第２ガイドロールをフラットロールに変更したこと、洗浄工程（２）に用いた洗浄装置の第１、第２および第３ガイドロールをフラットロールにしたこと以外は、実施例６と同条件で偏光子を作製し、また偏光板を作製した。
【０１４３】
実施例７
実施例５において、洗浄工程（１）に用いた洗浄装置のパスライン長（ａ）を３００ｃｍに変更したこと、洗浄工程（２）に用いた洗浄装置のパスライン長（ｂ）を１５０ｃｍに変更したこと、架橋工程における第４浴（架橋浴）での延伸倍率を１．４６倍（総延伸倍率５．７２倍）に変更したこと、洗浄工程（２）での延伸倍率を１．０５倍（総延伸倍率６倍）も変更したこと以外は、実施例５と同条件で偏光子を作製し、また偏光板を作製した。なお、洗浄工程（１）における、第２ガイドロールまでの浸漬時間は８０秒間であった。
【０１４４】
比較例１１
実施例７において、洗浄工程（１）に用いた洗浄装置の第２ガイドロールをフラットロールに変更したこと、洗浄工程（２）に用いた洗浄装置の第１、第２および第３ガイドロールをフラットロールにしたこと以外は、実施例７と同条件で偏光子を作製し、また偏光板を作製した。
【０１４５】
実施例８
実施例５において、洗浄工程（１）に用いた洗浄装置のパスライン長（ａ）を４００ｃｍに変更したこと、洗浄工程（２）に用いた洗浄装置のパスライン長（ｂ）を２００ｃｍに変更したこと、架橋工程における第４浴（架橋浴）での延伸倍率を１．４２倍（総延伸倍率５．５７倍）に変更したこと、洗浄工程（２）での延伸倍率を１．０８倍（総延伸倍率６倍）に変更したこと以外は、実施例５と同条件で偏光子を作製し、また偏光板を作製した。なお、洗浄工程（１）における、第２ガイドロールまでの浸漬時間は１０７秒間であった。
【０１４６】
比較例１２
実施例８において、洗浄工程（１）に用いた洗浄装置の第２ガイドロールをフラットロールに変更したこと、洗浄工程（２）に用いた洗浄装置の第１、第２および第３ガイドロールをフラットロールにしたこと以外は、実施例８と同条件で偏光子を作製し、また偏光板を作製した。
【０１４７】
実施例９
実施例１において、洗浄工程（１）および洗浄工程（２）を下記に示すように変更したこと以外は、実施例１と同条件で偏光子を作製し、また偏光板を作製した。
【０１４８】
（洗浄工程（１）：膨潤工程）
上記ポリビニルアルコール系フィルムを、図３に示す洗浄装置（洗浄槽中には、上記第１浴が仕込まれている）に搬送した。当該洗浄装置において、第１、第２および第３ガイドロールとしてエキスパンダーロールを用いた。他のガイドロールはいずれもフラットロールである。パスライン長（ａ）は６０ｃｍとした。パスライン長（ｘ）は１０ｃｍ、パスライン長（ｙ）は６０ｃｍとした。搬送されたポリビニルアルコールフィルムは、第１浴に浸漬し、膨潤させながら、延伸倍率２倍で、一軸延伸した。なお、第２ガイドロールまでの浸漬時間は１４秒間であった。
【０１４９】
（洗浄工程（２））
ポリビニルアルコール系フィルムを、図３に示す洗浄装置（洗浄槽中には、上記第５浴が仕込まれている）に搬送した。当該洗浄装置において、第１、第２および第３ガイドロールとしてエキスパンダーロールを用いた。他のガイドロールはいずれもフラットロールである。パスライン長（ａ）は６０ｃｍとした。パスライン長（ｘ）は１０ｃｍ、パスライン長（ｙ）は６０ｃｍとした。搬送されたポリビニルアルコールフィルムは、
第５浴に１０秒間浸漬し、膨潤させながら、延伸倍率０．９９５倍（総延伸倍率６倍）で、一軸延伸した。
【０１５０】
実施例１０
実施例９において、洗浄工程（１）に用いた洗浄装置の第１および第３ガイドロールをフラットロールに変更したこと、洗浄工程（２）に用いた洗浄装置の第１および第３ガイドロールをフラットロールにしたこと以外は、実施例９と同条件で偏光子を作製し、また偏光板を作製した。
【０１５１】
比較例１３
実施例９において、洗浄工程（１）に用いた洗浄装置の第１、第２および第３ガイドロールをフラットロールに変更したこと、洗浄工程（２）に用いた洗浄装置の第１、第２および第３ガイドロールをフラットロールにしたこと以外は、実施例９と同条件で偏光子を作製し、また偏光板を作製した。
【０１５２】
比較例１４
実施例９において、洗浄工程（１）に用いた洗浄装置のパスライン長（ａ）を３０ｃｍに、パスライン長（ｙ）を３０ｃｍに変更したこと、洗浄工程（２）に用いた洗浄装置のパスライン長（ａ）を３０ｃｍに、パスライン長（ｙ）を３０ｃｍに変更したこと以外は、実施例９と同条件で偏光子を作製し、また偏光板を作製した。なお、第２ガイドロールまでの浸漬時間は８秒間であった。
【０１５３】
比較例１５
比較例１４において、洗浄工程（１）に用いた洗浄装置の第１、第２および第３ガイドロールをフラットロールに変更したこと、洗浄工程（２）に用いた洗浄装置の第１、第２および第３ガイドロールをフラットロールにしたこと以外は、比較例１４と同条件で偏光子を作製し、また偏光板を作製した。
【０１５４】
実施例１１
実施例９において、洗浄工程（１）に用いた洗浄装置のパスライン長（ａ）を２００ｃｍに、パスライン長（ｙ）を４０ｃｍに変更したこと、洗浄工程（２）に用いた洗浄装置のパスライン長（ａ）を１００ｃｍに、パスライン長（ｙ）を４０ｃｍに変更したこと、架橋工程における第４浴（架橋浴）での延伸倍率を１．５２倍（総延伸倍率５．９６倍）に変更したこと、洗浄工程（２）での延伸倍率を１．０１倍（総延伸倍率６倍）に変更したこと以外は、実施例９と同条件で偏光子を作製し、また偏光板を作製した。なお、第２ガイドロールまでの浸漬時間は４２秒間であった。
【０１５５】
実施例１２
実施例１１において、洗浄工程（１）に用いた洗浄装置の第１および第３ガイドロールをフラットロールに変更したこと、洗浄工程（２）に用いた洗浄装置の第１および第３ガイドロールをフラットロールにしたこと以外は、実施例１１と同条件で偏光子を作製し、また偏光板を作製した。
【０１５６】
比較例１６
実施例１１において、洗浄工程（１）に用いた洗浄装置の第１、第２および第３ガイドロールをフラットロールに変更したこと、洗浄工程（２）に用いた洗浄装置の第１、第２および第３ガイドロールをフラットロールにしたこと以外は、実施例１１と同条件で偏光子を作製し、また偏光板を作製した。
【０１５７】
実施例１３
実施例９において、洗浄工程（１）に用いた洗浄装置のパスライン長（ａ）を２００ｃｍに、パスライン長（ｙ）を２００ｃｍに変更したこと、洗浄工程（２）に用いた洗浄装置のパスライン長（ａ）を２００ｃｍに、パスライン長（ｙ）を３０ｃｍに変更したこと、架橋工程における第４浴（架橋浴）での延伸倍率を１．４６倍（総延伸倍率５．７２倍）に変更したこと、洗浄工程（２）での延伸倍率を１．０５倍（総延伸倍率６倍）に変更したこと以外は、実施例９と同条件で偏光子を作製し、また偏光板を作製した。なお、第２ガイドロールまでの浸漬時間は４２秒間であった。
【０１５８】
実施例１４
実施例１３において、洗浄工程（１）に用いた洗浄装置の第１および第３ガイドロールをフラットロールに変更したこと、洗浄工程（２）に用いた洗浄装置の第１および第３ガイドロールをフラットロールにしたこと以外は、実施例１３と同条件で偏光子を作製し、また偏光板を作製した。
【０１５９】
比較例１７
実施例１３において、洗浄工程（１）に用いた洗浄装置の第１、第２および第３ガイドロールをフラットロールに変更したこと、洗浄工程（２）に用いた洗浄装置の第１、第２および第３ガイドロールをフラットロールにしたこと以外は、実施例１３と同条件で偏光子を作製し、また偏光板を作製した。
【０１６０】
実施例１５
実施例１において、洗浄工程（１）および洗浄工程（２）を下記に示すように変更したこと以外は、実施例１と同条件で偏光子を作製し、また偏光板を作製した。
【０１６１】
（洗浄工程（１）：膨潤工程）
上記ポリビニルアルコール系フィルムを、図４に示す洗浄装置（洗浄槽中には、上記第１浴が仕込まれている）に搬送した。当該洗浄装置において、第２および第３ガイドロールとしてエキスパンダーロールを用いた。他のガイドロールはいずれもフラットロールである。パスライン長（ｂ）は１００ｃｍとした。パスライン長（ｙ）は４０ｃｍとした。第１ガイドロールの最下面と、第５浴（洗浄浴）の液面の高さの距離（ｃ）は５ｃｍとした。搬送されたポリビニルアルコールフィルムは、第１浴に浸漬し、膨潤させながら、延伸倍率２倍で、一軸延伸した。なお、第２ガイドロールまでの浸漬時間は２０秒間であった。
【０１６２】
（洗浄工程（２））
ポリビニルアルコール系フィルムを、図３に示す洗浄装置（洗浄槽中には、上記第５浴が仕込まれている）に搬送した。当該洗浄装置において、第１、第２および第３ガイドロールとしてエキスパンダーロールを用いた。他のガイドロールはいずれもフラットロールである。パスライン長（ａ）は６０ｃｍとした。パスライン長（ｘ）は１０ｃｍ、パスライン長（ｙ）は６０ｃｍとした。搬送されたポリビニルアルコールフィルムは、第５浴に１０秒間浸漬し、膨潤させながら、延伸倍率０．９９５倍（総延伸倍率６倍）で、一軸延伸した。
【０１６３】
実施例１６
実施例１５において、洗浄工程（１）に用いた洗浄装置の第３ガイドロールをフラットロールに変更したこと、洗浄工程（２）に用いた洗浄装置の第１および第３ガイドロールをフラットロールにしたこと以外は、実施例１５と同条件で偏光子を作製し、また偏光板を作製した。
【０１６４】
比較例１８
実施例１５において、洗浄工程（１）に用いた洗浄装置の第２および第３ガイドロールをフラットロールに変更したこと、洗浄工程（２）に用いた洗浄装置の第１、第２および第３ガイドロールをフラットロールにしたこと以外は、実施例１５と同条件で偏光子を作製し、また偏光板を作製した。
【０１６５】
比較例１９
実施例１５において、洗浄工程（１）に用いた洗浄装置のパスライン長（ｂ）を３０ｃｍに変更したこと、洗浄工程（２）に用いた洗浄装置のパスライン長（ａ）を３０ｃｍに、パスライン長（ｙ）を３０ｃｍに変更したこと以外は、実施例１５と同条件で偏光子を作製し、また偏光板を作製した。なお、第２ガイドロールまでの浸漬時間は６秒間であった。
【０１６６】
比較例２０
比較例１９において、洗浄工程（１）に用いた洗浄装置の第２および第３ガイドロールをフラットロールに変更したこと、洗浄工程（２）に用いた洗浄装置の第１、第２および第３ガイドロールをフラットロールにしたこと以外は、比較例１９と同条件で偏光子を作製し、また偏光板を作製した。
【０１６７】
実施例１７
実施例１５において、洗浄工程（１）に用いた洗浄装置のパスライン長（ｂ）を２００ｃｍに、パスライン長（ｙ）を２００ｃｍに変更したこと、洗浄工程（２）に用いた洗浄装置のパスライン長（ａ）を１００ｃｍに、パスライン長（ｙ）を４０ｃｍに変更したこと、架橋工程における第４浴（架橋浴）での延伸倍率を１．５２倍（総延伸倍率５．９６倍）に変更したこと、洗浄工程（２）での延伸倍率を１．０１倍（総延伸倍率６倍）に変更したこと以外は、実施例１５と同条件で偏光子を作製し、また偏光板を作製した。なお、第２ガイドロールまでの浸漬時間は４０秒間であった。
【０１６８】
実施例１８
実施例１７において、洗浄工程（１）に用いた洗浄装置の第３ガイドロールをフラットロールに変更したこと、洗浄工程（２）に用いた洗浄装置の第１および第３ガイドロールをフラットロールにしたこと以外は、実施例１７と同条件で偏光子を作製し、また偏光板を作製した。
【０１６９】
比較例２１
実施例１７において、洗浄工程（１）に用いた洗浄装置の第２および第３ガイドロールをフラットロールに変更したこと、洗浄工程（２）に用いた洗浄装置の第１、第２および第３ガイドロールをフラットロールにしたこと以外は、実施例１７と同条件で偏光子を作製し、また偏光板を作製した。
【０１７０】
実施例１９
実施例１において、洗浄工程（１）および洗浄工程（２）を下記に示すように変更したこと、架橋工程での延伸倍率を変更したこと以外は、実施例１と同条件で偏光子を作製し、また偏光板を作製した。
【０１７１】
（洗浄工程（１）：膨潤工程）
上記ポリビニルアルコール系フィルムを、図１に示す洗浄装置（洗浄槽中には、上記第１浴が仕込まれている）に搬送した。当該洗浄装置において、第２ガイドロールとしてエキスパンダーロールを用いた。他のガイドロールはいずれもフラットロールである。パスライン長（ａ）は１００ｃｍとした。搬送されたポリビニルアルコールフィルムは、第１浴に浸漬し、膨潤させながら、延伸倍率２倍で、一軸延伸した。なお、第２ガイドロールまでの浸漬時間は３０秒間であった。
【０１７２】
（洗浄工程（２））
ポリビニルアルコール系フィルムを、図２に示す洗浄装置（洗浄槽中には、上記第５浴が仕込まれている）に搬送した。当該洗浄装置において、ガイドロールはいずれもフラットロールである。パスライン長（ｂ）は１００ｃｍとした。第１ガイドロールの最下面と、第５浴（洗浄浴）の液面の高さの距離（ｃ）は５ｃｍとした。搬送されたポリビニルアルコールフィルムは、第５浴に１２秒間浸漬し、膨潤させながら、延伸倍率１．２倍（総延伸倍率６倍）で、一軸延伸した。
【０１７３】
なお、架橋工程における第４浴（架橋浴）での延伸倍率は１．２８倍（総延伸倍率５．０２倍）とした。
【０１７４】
比較例２２
実施例１９において、洗浄工程（１）に用いた洗浄装置の第２ガイドロールをフラットロールに変更したこと以外は、実施例１９と同条件で偏光子を作製し、また偏光板を作製した。
【０１７５】
比較例２３
実施例１において、洗浄工程（１）および洗浄工程（２）を下記に示すように変更したこと、架橋工程等での延伸倍率を変更したこと以外は、実施例１と同条件で偏光子を作製し、また偏光板を作製した。
【０１７６】
（洗浄工程（１）：膨潤工程）
上記ポリビニルアルコール系フィルムを、図１に示す洗浄装置（洗浄槽中には、上記第１浴が仕込まれている）に搬送した。当該洗浄装置において、ガイドロールはいずれもフラットロールである。パスライン長（ａ）は１００ｃｍとした。搬送されたポリビニルアルコールフィルムは、第１浴に浸漬し、膨潤させながら、延伸倍率３倍で、一軸延伸した。なお、第２ガイドロールまでの浸漬時間は２３秒間であった。
【０１７７】
（洗浄工程（２））
ポリビニルアルコール系フィルムを、図２に示す洗浄装置（洗浄槽中には、上記第５浴が仕込まれている）に搬送した。当該洗浄装置において、第１および第２ガイドロールとしてエキスパンダーロールを用いた。他のガイドロールはいずれもフラットロールである。パスライン長（ｂ）は１００ｃｍとした。第１ガイドロールの最下面と、第５浴（洗浄浴）の液面の高さの距離（ｃ）は５ｃｍとした。搬送されたポリビニルアルコールフィルムは、第５浴に１２秒間浸漬し、膨潤させながら、延伸倍率０．９９５倍（総延伸倍率６倍）で、一軸延伸した。
【０１７８】
なお、染色工程における第２浴（染色浴）での、延伸倍率は１．３倍（総延伸倍率３．９倍）、架橋工程における第３浴（架橋浴）での、延伸倍率は１．３倍（総延伸倍率６．０３倍）第４浴（架橋浴）での、延伸倍率は１．１９倍（総延伸倍率６．０３倍）とした。得られた偏光板は、洗浄工程（１）での延伸倍率が３倍と高いため光学特性の点で不十分であった。
【０１７９】
比較例２４
実施例２０において、洗浄工程（２）に用いた洗浄装置の第１および第２ガイドロールをフラットロールに変更したこと以外は、実施例２０と同条件で偏光子を作製し、また偏光板を作製した。
【０１８０】
実施例および比較例の偏光子の製造方法において、洗浄工程（１）の第１浴および洗浄工程（２）の第５浴の第２ガイドロールまたは第２ピンチロールの部分にて、ポリビニルアルコールフィルムのフィルム折れが発生しているか否か目視確認した。フィルム折れが発生していない場合を「○」、発生している場合を「×」とした。また偏光板１枚を観察して、偏光子の折れた跡（延伸した方向の直線状のスジ）の確認を、偏光子が折れ重なっているか否かを透過観察および反射観察により確認した。偏光子の折れを確認できない場合を「○」、発生している場合を「×」とした。これらの結果を、表１乃至５に示す。なお、表中、Ｆ：フラットロール、Ｅｘ：エキスパンダーロール、である。
【０１８１】
【表１】
0004697964.tif 000002
＊１：膨潤時間が短いため、膨潤が不均一になって、フィルムにシワが入っている。
【０１８２】
【表２】
0004697964.tif 000003
＊１：膨潤時間が短いため、膨潤が不均一になって、フィルムにシワが入っている。
【０１８３】
【表３】
0004697964.tif 000004
【０１８４】
【表４】
0004697964.tif 000005
【０１８５】
【表５】
0004697964.tif 000006
【０１８６】
ポリビニルアルコールフィルムのフィルム折れ（折れ重なり）の代表例を図７Ａ（写真１）、図７Ｂ（写真２）に示す。図７Ａは、比較例４において第１浴での第２ピンチロールにおけるフィルム折れを示す。図７Ｂは、比較例１０において、第１浴での第２ピンチロールにおけるフィルム折れを示す。
【０１８７】
図８Ａ乃至図８Ｄは、偏光板を観察して、偏光子が折れたものおよび折れた跡の代表例を示す写真である。図８Ａ乃至図８Ｃは、偏光板を透過状態で観察して、フィルム折れを見つけた場合である。図８Ｄは、偏光子に折れた跡がついているだけであるので、偏光板を透過状態で確認しても折れ跡は確認できなかったが、偏光板に、蛍光等反射状態で確認できたものである。図８Ａは比較例５で得られた偏光板、図８Ｂは比較例１１で得られた偏光板、図８Ｃは比較例６で得られた偏光板図８Ｄは比較例１６で得られた偏光板、である。
【図面の簡単な説明】
【０１８８】
【図１】本発明の偏光子の製造方法における、洗浄工程（１）または（２）に用いられる、製造装置の概略の一例である。
【図２】本発明の偏光子の製造方法における、洗浄工程（１）または（２）に用いられる、製造装置の概略の一例である。
【図３】本発明の偏光子の製造方法における、洗浄工程（１）または（２）に用いられる、製造装置の概略の一例である。
【図４】本発明の偏光子の製造方法における、洗浄工程（１）または（２）に用いられる、製造装置の概略の一例である。
【図５】本発明の偏光子の製造方法における、洗浄工程（１）または（２）に用いられる、製造装置の概略の一例である。
【図６】本発明の偏光子の製造方法に用いる、エキスパンダーロールの説明図である。
【図７Ａ】比較例４において第１浴での第２ピンチロールにおけるフィルム折れを示す写真である。
【図７Ｂ】比較例１０において第１浴での第２ピンチロールにおけるフィルム折れを示す写真である。
【図８Ａ】比較例５で得られた偏光板について、透過状態で確認した折れ跡の写真である。
【図８Ｂ】比較例１１で得られた偏光板について、透過状態で確認した折れ跡の写真である。
【図８Ｃ】比較例６で得られた偏光板について、透過状態で確認した折れ跡の写真である。
【図８Ｄ】比較例１６で得られた偏光板について、反射状態で確認した折れ跡の写真である。
【符号の説明】
【０１８９】
１１  第１ガイドロール
１２  第２ガイドロール
１３  第３ガイドロール
２１  第１ピンチロール
２２  第２ピンチロール
ａ  第１ガイドロールと第２ガイドロールの間のフィルムのパスライン長
ｂ  第１ガイドロールと第２ガイドロールの間でフィルムが洗浄浴に浸漬されているパスライン長
ｃ  第１ガイドロールの最下面と、洗浄浴の液面の高さの距離
Ａ  洗浄槽
Ｂ  洗浄浴
【図１】
0004697964.tif 000007
【図２】
0004697964.tif 000008
【図３】
0004697964.tif 000009
【図４】
0004697964.tif 000010
【図５】
0004697964.tif 000011
【図６】
0004697964.tif 000012
【図７Ａ】
0004697964.tif 000013
【図７Ｂ】
0004697964.tif 000014
【図８Ａ】
0004697964.tif 000015
【図８Ｂ】
0004697964.tif 000016
【図８Ｃ】
0004697964.tif 000017
【図８Ｄ】
0004697964.tif 000018